(57)【特許請求の範囲】
【請求項１】
一軸延伸された高密度ポリエチレンからなる破断強度が８ｇ／デニール以上のフラットヤーンを用いて織成され、かつ破断伸度が１５％以下である織布からなることを特徴とする地盤強化用布設シート。
【請求項２】
フラットヤーンの太さが１５００〜４０００デニールであり、打ち込み密度が５〜１８本／インチであることを特徴とする請求項１記載の地盤強化用布設シート。
【発明の詳細な説明】
【０００１】
【発明の属する技術分野】
本発明は、例えば地盤強化用の布設シートとして好適に用いられる高強度を有する織布に関し、特に耐久性に優れ、かつ低コストで製造できる織布に関する。
【０００２】
【従来の技術】
従来、地盤の強化を目的として、布設シートを地中に布設することが行われている。この布設シートには高い耐久性が要求されるため、機械強度に優れた材料であるポリエステル製マルチフィラメントを用いて作製された織布が多く用いられている。
【０００３】
【発明が解決しようとする課題】
しかしながら、上記従来技術では、織布の材料となるポリエステルが高価であるため製造コストが嵩む不満があった。また耐久性の点でより優れた織布が要望されていた。
本発明は、上記事情に鑑みてなされたもので、耐薬品性、耐久性に優れ、かつ低コストで製造できる織布を提供することを目的とする。
【０００４】
【課題を解決するための手段】
上記課題は、一軸延伸された高密度ポリエチレンからなる破断強度が８ｇ／デニール以上のフラットヤーンを用いて織成され、かつ破断伸度が１５％以下である織布によって解決される。
また、フラットヤーンの太さは１５００〜４０００デニールとするのが好ましく、打ち込み密度は５〜１８本／インチとするのが好ましい。
【０００５】
【発明の実施の形態】
図１は、本発明の織布の一実施形態を示すもので、ここに示す織布１は、フラットヤーン２を、例えば平織、斜文織、朱子織等の織物組織を構成するように織成したものである。
このフラットヤーン２は、高密度ポリエチレンからなるものとされ、例えば幅１．０〜４．０ｍｍ、厚さ０．１０〜０．５０ｍｍに形成することができる。
【０００６】
フラットヤーン２は、破断強度が８ｇ／デニール以上であることが必要である。破断強度は１０ｇ／デニール以上がより好ましい。破断強度が８ｇ／デニール未満では、地盤強化用として使用した場合に強度が不足するため好ましくない。
また、織布の破断伸度が１５％以下であることが必要である。破断伸度は１０％以下が好ましい。破断伸度が１５％を越えると、地盤強化用として使用した場合に、地盤荷重による伸びが大きくなるため好ましくない。
【０００７】
織布１を構成するフラットヤーン２の太さは、１５００〜４０００デニールが好ましく、特に１８００〜３０００デニールが好適である。
この太さが１５００デニール未満であると織布１の強度が低下し、４０００デニールを越えると製織効率が低下するため好ましくない。
また、打ち込み密度は、５〜１８本／インチが好ましく、特に８〜１６本／インチが好適である。
この打ち込み密度が５本／インチ未満であると織布１の強度が低下し、１８本／インチを越えると製織時においてフラットヤーンの強度が低下するため好ましくない。
【０００８】
以下、この織布を製造する方法の一例を示す。
まず、高密度ポリエチレン材料をインフレーション、Ｔダイ法等の手法を用いてシート状に成形し、シート原反を得る。
このシート原反を所定の細巾にスリット後、これを材料の融点と二次転移点との間の温度、例えば８０〜１３０℃に加熱し軟化させた後、一軸延伸装置を用いて一軸延伸し、その後、緩和処理を行い、フラットヤーン２を得る。
【０００９】
上記一軸延伸の際には、熱ロール式、熱風オーブン式、熱板接触式の延伸法を採用することができる。
この延伸法としては、多段延伸法、すなわち温度条件等の延伸条件を変化させつつ複数段階に分けてシート原反を延伸する方法を採用するのが好ましい。これにより、通常の１軸延伸では最大でも１１倍程度が限界である延伸倍率を１５倍以上、例えば１５〜２０倍に増大させることが可能となる。
【００１０】
得られたフラットヤーンを、汎用の織機を用いて、平織、斜文織、朱子織等の織物組織を構成するように織成し、上記織布１を得る。
【００１１】
この織布は、例えば道路や建造物用敷地等を造成するべき地盤を強化するための布設シートとして使用することができる。
以下、この織布１を上記布設シートとして使用する方法の一例を説明する。
まず、道路や建造物用敷地等を造成するべき地盤表面に上記織布１を布設する。
布設を行うべき範囲の地盤の面積が一枚の織布１の面積より大きい場合には、周縁部同士をロープ等を用いて縫合した複数の織布１を用いることによって、目的とする広い範囲の地盤表面に布設を行うことができる。
織布１を布設した後、織布１上に適当量の盛土を行い、造成を完了する。
上記織布１の布設により、盛土や建造物等の重量により地盤に加わる力を分散し、塑性流動により地盤が局部的に沈下するのを防ぐことができる。
【００１２】
本実施形態の織布１にあっては、一軸延伸された高密度ポリエチレンからなる破断強度が８ｇ／デニール以上のフラットヤーンを用いて織成され、かつ破断伸度が１５％以下であるものであるので、従来のポリエステル製ヤーンを用いたものに比べ、耐久性に優れたものとなる。
本実施形態の織布が、耐久性に優れたものとなるのは、以下に示す理由によるものである。
すなわち、この織布は、ポリエステルに比べ密度が低いポリエチレンからなるフラットヤーンを用いたものであるため、同一目付の従来のポリエステル製織布に比べて剛性があり、かつ嵩高性が高くなる。従って、緩衝力が高く、耐衝撃性に優れたものとなる。
また、ポリエステルに比べ加水分解されにくく耐アルカリ性等の特性に優れた材料であるポリエチレンからなるフラットヤーンを用いたものであるため、従来のポリエステル製織布に比べて耐食性、耐薬品性に優れたものとなる。
以上の理由により、本実施形態の織布は、耐衝撃性、耐食性、耐薬品性に優れ、高い耐久性を有するものとなる。
従って、本実施形態の織布にあっては、布設作業時における破損を防ぐことができ、しかも耐用年数を従来品に比べ長くすることが可能となる。
【００１３】
また、本実施形態の織布にあっては、ポリエステルに比べ安価であり、かつ高デニールのフラットヤーンの作製が可能となるポリエチレンを用いるので、フラットヤーンの打ち込み密度を小さくすることができ、製造コスト低減を可能とすることができる。
【００１４】
また、本実施形態の織布はポリエチレンからなるものであるため、複数枚の織布を並べて用いる際に、これら織布の周縁部同士を接合する手段として熱溶着法を採用することも可能である。
熱溶着法の採用により、布設作業を容易化でき、かつ織布間の接合強度を高めることができる。
【００１５】
【実施例】
以下、具体例を挙げて本発明を詳細に説明する。
なお、被検体である織布の厚さ、重量、引張強度（破断強度）、引張伸度（破断伸度）、および引裂強度はＪＩＳ Ｌ−１０９６に準拠して測定した。透水係数はＪＩＳ Ａ−１２１８に準拠した。また、耐アルカリ性は、被検体を水酸化カルシウム０．１重量％水溶液（ｐＨ１２）に温度５０℃の条件で６ヶ月浸漬した後の引張強度保持率（％）で評価した。
【００１６】
（実施例１）
高密度ポリエチレン（日本ポリオレフィン社製Ｆ５０１０）を、Ｔダイス押出装置を用いて溶融押出し、シート原反を得た。このシート原反をスリット後、熱板延伸法で２段階に分けて全延伸倍率が１５倍となるように延伸した。延伸倍率は、１段階目において全延伸倍率の７５％、２段階目において全延伸倍率の２５％となるように設定した。また延伸時の温度条件は、１段階目において１１５℃、２段階目において１２５℃とし、延伸速度は１００ｍｍ／分に設定した。
これによって、太さ２０００デニール、破断強度１０．５ｇ／デニールのフラットヤーンを得た。
このフラットヤーンを、平織組織を構成するように織成し織布を得た。フラットヤーンの打ち込み密度は、縦糸、横糸とも１５本／インチとした。
得られた織布について評価試験を行った結果を表１に示す。
【００１７】
（実施例２）
全延伸倍率を２０倍とすること以外は実施例１と同様にしてフラットヤーンを作製した。このフラットヤーンの太さは２０００デニール、破断強度は１４．８ｇ／デニールとなった。このフラットヤーンを実施例１と同様の方法で織布とし、評価試験に供した。結果を表１に併せて示す。
【００１８】
（比較例）
多段延伸法を用いず、通常の１段延伸法を用い、延伸倍率を１０倍とすること以外は実施例１と同様にしてフラットヤーンを作製した。このフラットヤーンの太さは２０００デニール、破断強度は６．０ｇ／デニールとなった。
このフラットヤーンを実施例１と同様の方法で織布とし、評価試験に供した。結果を表１に併せて示す。
【００１９】
（参考例）
ポリエステル繊維（太さ１０２０デニール、破断強度７．０ｇ／デニール）を用いて、打ち込み密度が縦糸、横糸とも２７本／インチの織布とし、評価試験に供した。結果を表１に併せて示す。なお、表中、ＨＤＰＥとは高密度ポリエチレンを指す。
【００２０】
【表１】
0004290252.tif 000002
【００２１】
表１に示すように、実施例１、２の織布は、比較例の織布に比べ、機械強度に優れたものとなったことがわかる。
また、ポリエステル製フラットヤーンからなる参考例の織布に比べ、同等以上の機械強度を示したことがわかる。
また、実施例１、２の織布は、地盤強化用シートとして使用した際に透水性の改良、耐薬品性の向上が期待できる。
【００２２】
【発明の効果】
以上説明したように、本発明の織布は、耐薬品性、耐久性に優れ、かつ低コストで製造することができるので有用である。
【図面の簡単な説明】
【図１】  本発明の織布の一実施形態を示す斜視図である。
【符号の説明】
１・・・織布、２・・・フラットヤーン
【図１】
0004290252.tif 000003